(57)【要約】【課題】汎用性が高く、低コストで省資源である方法を採用し、実用性に富み、任意の場所、任意の形状に金属又は半導体を二次元的又は三次元的に形成できる半導体素子の製造方法を提供する。【解決手段】炭素材料と金属酸化物材料又は半導体酸化物材料とを有する還元反応構造１Ａを持つ層構造３０Ａを準備する層構造準備工程と、層構造３０Ａを設置する層構造設置工程と、還元反応構造１Ａに対して局所的にエネルギーを集中することが可能で、かつ還元反応構造１Ａに対して２次元的又は３次元的に走査することが可能な熱源３を用い、熱源３によって酸化還元反応が起こる温度以上に還元反応構造１Ａの一部を走査しつつ選択的に加熱して、炭素材料により金属酸化物材料又は半導体酸化物材料をそれぞれ金属又は半導体に還元し、金属層又は半導体層４を形成する金属・半導体領域形成工程と、を有する半導体素子の製造方法とすることで上記課題を解決する。【選択図】図３
2010287810.tif 000002
【特許請求の範囲】
【請求項１】
炭素材料と金属酸化物材料又は半導体酸化物材料とを有する還元反応構造を持つ層構造を準備する層構造準備工程と、
前記層構造を設置する層構造設置工程と、
前記還元反応構造に対して局所的にエネルギーを集中することが可能で、かつ前記還元反応構造に対して２次元的又は３次元的に走査することが可能な熱源を用い、当該熱源によって酸化還元反応が起こる温度以上に前記還元反応構造の一部を走査しつつ選択的に加熱して、前記炭素材料により前記金属酸化物材料又は前記半導体酸化物材料をそれぞれ金属又は半導体に還元し、所望の形状の金属領域又は半導体領域を形成する金属・半導体領域形成工程と、
を有することを特徴とする半導体素子の製造方法。
【請求項２】
前記還元反応構造が、前記炭素材料と前記金属酸化物材料若しくは前記半導体酸化物材料との混合物を含有する層、又は前記炭素材料を含有する層と前記金属酸化物材料若しくは前記半導体酸化物材料を含有する層との積層である、請求項１に記載の半導体素子の製造方法。
【請求項３】
前記層構造準備工程において、基板と当該基板上に形成された前記還元反応構造とを有する層構造を準備し、さらに転写先基板を準備するとともに、当該転写先基板又は前記基板を透明基板とし、
前記層構造設置工程において、前記層構造を、前記還元反応構造を挟むようにして前記転写先基板と対面するようにして設置し、
前記金属・半導体領域形成工程において、前記透明基板の側から、前記還元反応構造を前記熱源により選択的に加熱して前記還元を行うと同時に、前記熱源によるアブレーション現象を利用することで、前記還元によって生じた前記金属又は前記半導体を前記転写先基板に転写して、前記金属領域又は前記半導体領域を転写先基板上に形成する、
請求項１又は２に記載の半導体素子の製造方法。
【請求項４】
前記層構造準備工程において、第１の基板上に前記金属酸化物材料又は前記半導体酸化物材料を含有する層を形成した第１の層構造と、第２の基板上に前記炭素材料を含有する層を形成した第２の層構造とを前記層構造として準備するとともに、前記第１の基板又は前記第２の基板を透明基板とし、
前記層構造設置工程において、前記金属酸化物材料又は前記半導体酸化物材料を含有する層と、前記炭素材料を含有する層とが対面するように、前記第１の層構造及び前記第２の層構造を設置し、
前記金属・半導体領域形成工程において、前記透明基板の側から前記熱源により選択的に加熱することにより還元を行い、前記金属領域又は前記半導体領域を形成する、
請求項１に記載の半導体素子の製造方法。
【請求項５】
前記熱源が、レーザー光、電子ビーム、集束イオンビーム、マイクロ波ビーム、又はジュール熱のいずれかである、請求項１〜４のいずれか１項に記載の半導体素子の製造方法。
【請求項６】
前記熱源がレーザー光であり、当該レーザー光を前記還元反応構造に局所的に照射することで前記選択的な加熱を行う、請求項３〜５のいずれか１項に記載の半導体素子の製造方法。
【請求項７】
前記炭素材料と前記金属酸化物材料若しくは前記半導体酸化物材料との混合物を含有する層、前記炭素材料を含有する層、又は前記金属酸化物材料若しくは前記半導体酸化物材料を含有する層、の少なくとも１つが、それぞれの層を構成する材料の微粒子からなるコロイド溶液の塗布により形成される、請求項２に記載の半導体素子の製造方法。
【請求項８】
前記炭素材料と前記金属酸化物材料若しくは前記半導体酸化物材料との混合物を含有する層、前記炭素材料を含有する層、又は前記金属酸化物材料若しくは前記半導体酸化物材料を含有する層、の少なくとも１つが、それぞれの層を構成する材料のスパッタ又は蒸着により形成される、請求項２に記載の半導体素子の製造方法。
【請求項９】
前記炭素材料が、アモルファス炭素、ガラス状炭素、グラファイト、グラフェン、ダイヤモンド状炭素、ダイヤモンド微粒子、ナノダイヤモンド、カーボンナノチューブ、及びフラーレンから選ばれる少なくとも１つである、請求項１〜８のいずれか１項に記載の半導体素子の製造方法。
【請求項１０】
前記金属酸化物材料又は前記半導体酸化物材料が、酸化リチウム（Ｉ）／Ｌｉ２Ｏ、酸化ベリリウム（ＩＩ）／ＢｅＯ、酸化ホウ素（ＩＩＩ）／Ｂ２Ｏ３、酸化ナトリウム（Ｉ）／Ｎａ２Ｏ、酸化マグネシウム（ＩＩ）／ＭｇＯ、酸化アルミニウム（ＩＩＩ）／Ａｌ２Ｏ３、酸化ケイ素（ＩＶ）／ＳｉＯ２、酸化リン（Ｖ）／Ｐ４Ｏ１０、酸化リン（ＩＶ）／ＰＯ２、酸化カリウム（Ｉ）／Ｋ２Ｏ、酸化カルシウム（ＩＩ）／ＣａＯ、酸化スカンジウム（ＩＩＩ）／Ｓｃ２Ｏ３、酸化チタン（ＩＶ）／ＴｉＯ２、酸化チタン（ＩＩＩ，ＩＶ）／Ｔｉ３Ｏ５、酸化チタン（ＩＩＩ）／Ｔｉ２Ｏ３、酸化チタン（ＩＩ）／ＴｉＯ、酸化バナジウム（Ｖ）／Ｖ２Ｏ５、酸化バナジウム（ＩＶ）／ＶＯ２、酸化バナジウム（ＩＩＩ）／Ｖ２Ｏ３、酸化バナジウム（ＩＩ）／ＶＯ、酸化クロム（ＩＩ）／ＣｒＯ、酸化クロム（ＩＩ，ＩＩＩ）／Ｃｒ３Ｏ４、酸化クロム（ＩＩＩ）／Ｃｒ２Ｏ３、酸化マンガン（ＩＶ）／ＭｎＯ２、酸化マンガン（ＩＩＩ）／Ｍｎ２Ｏ３、酸化マンガン（ＩＩ，ＩＩＩ）／Ｍｎ３Ｏ４、酸化マンガン（ＩＩ）／ＭｎＯ、酸化鉄（ＩＩＩ）／Ｆｅ２Ｏ３、酸化鉄（ＩＩ）／ＦｅＯ、酸化鉄（ＩＩ，ＩＩＩ）／Ｆｅ３Ｏ４、酸化コバルト（ＩＩ，ＩＩＩ）／Ｃｏ３Ｏ４、酸化コバルト（ＩＩ）／ＣｏＯ、酸化ニッケル（ＩＩ）／ＮｉＯ、酸化銅（ＩＩ）／ＣｕＯ、酸化銅（Ｉ）／Ｃｕ２Ｏ、酸化亜鉛（ＩＩ）／ＺｎＯ、酸化ガリウム（ＩＩＩ）／Ｇａ２Ｏ３、酸化ゲルマニウム（ＩＶ）／ＧｅＯ２、酸化ヒ素（ＩＩＩ）／Ａｓ２Ｏ３、酸化セレン（ＩＶ）／ＳｅＯ２、酸化ルビジウム（ＩＶ）／ＲｕＯ２、酸化ストロンチウム（ＩＩ）／ＳｒＯ、酸化イットリウム（ＩＩＩ）／Ｙ２Ｏ３、酸化ジルコニウム（ＩＶ）／ＺｒＯ２、酸化ニオブ（Ｖ）／Ｎｂ２Ｏ５、酸化ニオブ（ＩＶ）／ＮｂＯ２、酸化ニオブ（ＩＩ）／ＮｂＯ、酸化モリブデン（ＶＩ）／ＭｏＯ３、酸化モリブデン（ＩＶ）／ＭｏＯ２、酸化ルテニウム（ＶＩ）／ＲｕＯ３、酸化ルテニウム（ＶＩＩＩ）／ＲｕＯ４、酸化ルテニウム（ＩＶ）／ＲｕＯ２、酸化ロジウム（ＩＩＩ）／Ｒｈ２Ｏ３、酸化パラジウム（ＩＩ）／ＰｄＯ、酸化銀（Ｉ）／Ａｇ２Ｏ、酸化カドミウム（ＩＩ）／ＣｄＯ、酸化インジウム（ＩＩＩ）／Ｉｎ２Ｏ３、酸化スズ（ＩＶ）／ＳｎＯ２、酸化アンチモン（ＩＩＩ）／Ｓｂ２Ｏ３、酸化テルル（ＩＶ）／ＴｅＯ２、酸化バリウム（ＩＩ）／ＢａＯ、酸化セリウム（ＩＶ）／ＣｅＯ２、酸化セリウム（ＩＩＩ）／Ｃｅ２Ｏ３、酸化プラセオジウム（ＩＩＩ）／Ｐｒ２Ｏ３、酸化ネオジウム（ＩＩＩ）／Ｎｄ２Ｏ３、酸化サマリウム（ＩＩＩ）／Ｓｍ２Ｏ３、酸化ユーロピウム（ＩＩＩ）／Ｅｕ２Ｏ３、酸化ガドリニウム（ＩＩＩ）／Ｇｄ２Ｏ３、酸化テルビウム（ＩＩＩ）／Ｔｂ２Ｏ３、酸化ジスプロシウム（ＩＩＩ）／Ｄｙ２Ｏ３、酸化ハフニウム（ＩＶ）／ＨｆＯ２、酸化タンタル（Ｖ）／Ｔａ２Ｏ５、酸化タングステン（ＶＩ）／ＷＯ３、酸化タングステン（ＩＶ）／ＷＯ２、酸化レニウム（ＩＶ）／ＲｅＯ２、酸化オスミウム（ＩＶ）／ＯｓＯ２、酸化イリジウム（ＩＶ）／ＩｒＯ２、酸化水銀（Ｉ）／Ｈｇ２Ｏ、酸化鉛（ＩＶ）／ＰｂＯ２、酸化鉛（ＩＩ，ＩＩＩ）／Ｐｂ３Ｏ４、酸化鉛（ＩＩ）／ＰｂＯ、酸化ビスマス（ＩＩＩ）／Ｂｉ２Ｏ３、酸化トリウム（ＩＶ）／ＴｈＯ２、及び酸化ウラン（ＩＶ）／ＵＯ２からなる群から選ばれる少なくとも１つである、請求項１〜９のいずれか１項に記載の半導体素子の製造方法。
【発明の詳細な説明】
【技術分野】
【０００１】
本発明は、半導体素子の製造方法に関する。
【背景技術】
【０００２】
近年の半導体産業における製造技術の発展に伴い、様々な半導体素子を搭載したエレクトロニクス製品が実用化されている。一方で、半導体産業では、リソグラフィー、エッチング、製膜という３つの製造手段を用いて、半導体基板を加工する手法で、半導体デバイスの微細化とコストダウンを同時に実現してきた。他方、最近は、地球環境への影響、レアメタル等資源の枯渇等の諸問題が持ち上がっており、省エネルギー、省資源、代替材料への転換等の観点から、半導体素子の新たな製造手段の開発が必要となってきている。しかも、その製造手段は汎用性があることが望まれる。
【０００３】
こうした半導体素子の新たな製造手段として、炭素還元法を用いる方法がある。炭素還元法自体は、基本的な製錬技術の１つであり、還元剤として炭素材料を用いることで、化学式：ＭＯ＋Ｃ→Ｍ＋ＣＯのように単体のＭ（Ｍは金属元素又は半導体元素）を得る。炭素還元法は、現在でも製鉄や金属鉱業等の重工業分野で専ら利用されており、その技術は日々進歩すると伴に、技術改良も継続して行われている。
【０００４】
例えば、特許文献１には、ＣａＯ、Ａｌ２Ｏ３、ＳｉＯ２からなるスラグの存在下で、アーク放電を用い珪石を還元するシリコンの製造方法が記載されている。そして、還元剤として炭素又は一酸化炭素を用いる。
【０００５】
特許文献２には、酸化珪素を炭素還元して金属シリコンとし、該金属シリコンを酸化製錬工程、凝固粗精製工程、真空精錬工程及び凝固仕上精製工程を経て精製して太陽電池用シリコンを製造するに際し、所定の精製を行う太陽電池用シリコンの製造方法が記載されている。
【０００６】
特許文献３には、固形状炭素還元剤を用いて含酸化鉄原料を直接還元する方法が記載されている。
【０００７】
特許文献４には、酸化鉄の炭素還元において、被膜形成により再酸化が防止された還元金属の成型体（ペレットやブリケット）及びその製造装置、製造方法が開示されている。具体的には、金属酸化物と還元剤とを含有する成型体の表面に粉体状の被膜形成物質を付着させた後、成型体を加熱して金属酸化物を還元剤により還元すると共に、被膜形成物質を溶融させて成型体の表面を被膜形成物質で被覆し、成型体を冷却して得る還元金属成型体の製造方法が記載されている。
【０００８】
特許文献５には、アルミナの炭素還元によるアルミニウムの製造方法及び反応装置が記載されている。
【０００９】
特許文献６には、加熱された不活性雰囲気下にて市販の純粋なグラファイト材料と遷移金属酸化物とからナノ構造の材料と調整する方法が記載されている。具体的には、遷移金属酸化物粉末と粉末状のグラファイトを、６００℃から遷移金属酸化物の融点までの温度範囲で、不活性ガス下の高真空状態（１０−７Ｔｏｒｒ）〜１０気圧の密閉状態で６〜３６時間保ち、遷移金属酸化物とグラファイトとの間の酸化還元反応により、磁性グラファイトを得る方法が記載されている。
【００１０】
特許文献６では、高温下、金属酸化物から生じる酸素が原料のグラファイトを酸化することで、グラファイト層を貫通する孔（数ナノメートルから１マイクロメートル）から成る微小構造を形成せしめることが磁性発生の機構とされる。この技術では、目的物が還元金属ではなく、磁性グラファイトであることが特徴である。しかしながら、酸化と還元は常に同時に起こる共役的な関係にあるので、金属酸化物はグラファイトを酸化すると同時に、グラファイトは金属酸化物を還元するのであるから、この方法も炭素還元法の一種と見なすことが可能である。
【００１１】
一方、エレクトロニクス分野において、半導体装置を製造する工程で、金属酸化物や半導体酸化物を還元して単体の金属や半導体を得る必要がある場合は、水素ガス（Ｈ２）や一酸化炭素（ＣＯ）等の還元性ガスが用いられるのが一般的である。関連技術として、特許文献７には、半導体装置の製造方法、より具体的には金属配線の形成方法が記載されている。具体的には、アルミニウム−銅配線の製造において、酸化銅膜を還元してアルミニウム膜に拡散させる工程で、還元剤としてＨ２の還元雰囲気が利用されている。
【００１２】
また、エレクトロニクスの分野において、炭素還元法を用いた技術としては、特許文献８では、金属酸化膜を、水素又は炭素を含む還元ガス雰囲気中で熱処理を施すことにより、金属酸化膜を還元して金属酸化膜を構成する主たる金属からなる電極配線層を形成する半導体装置の製造方法が開示されている。
【００１３】
特許文献９には、２種以上の金属超微粒子を混在させた金属超微粒子集合体の製造方法、及びそれを適用した金属超微粒子集合体が記載されており、産業上の主な用途は量子デバイスや触媒とされる。
【００１４】
特許文献１０は、光もしくは熱の局所的な作用により選択的に還元されて析出した還元金属領域からなる配線パターンが形成されている、配線基板や情報記録媒体について記載されている。
【先行技術文献】
【特許文献】
【００１５】
【特許文献１】特許第３８３９９２５号（請求項１，２）
【特許文献２】特開平１０−３２４５１５号公報（請求項１）
【特許文献３】特開平６−３４６１２７号公報（要約、図１）
【特許文献４】特開２００５−２２０３９８号公報（請求項１、図２）
【特許文献５】特表２００６−５１９９２１号公報（請求項１、請求項９、図１）
【特許文献６】特表２００８−５０２５６２号公報（請求項１、第０００１段落、第００２９段落〜第００３１段落、第００３８段落、第００４０段落、図１）
【特許文献７】特開平６−１１２２０２号  （実施例、図２）
【特許文献８】特開平６−９７１６０号  （第００１５段落、図１）
【特許文献９】特開２０００−１９２１１４号  （第０００１段落、第０００３段落、第０００４段落、図１）
【特許文献１０】特開平５−３７１２６号  （請求項１，２）
【発明の概要】
【発明が解決しようとする課題】
【００１６】
上記紹介した関連技術に開示される炭素還元法は、主に重工業分野で、還元炉や高炉等の大規模施設を用いて、単体の金属や半導体を大量に製造する技術が中心であり、エレクトロニクス分野で半導体素子を製造する技術としては用いられる例は少ない。
【００１７】
また、上記した通り、半導体素子の製造工程において酸化物を還元する必要がある場合は、水素や一酸化炭素等の還元性ガスが専ら用いられる。しかしながら、それらは還元能力が低いので、還元可能な酸化物は非常に種類が少なく、酸化銅（ＣｕＯ）等、酸化物生成の標準自由エネルギーが比較的高いものに限定される。
【００１８】
一方、炭素還元法は、炭素が持つ高い還元能力のため、より広範な種類の金属元素や半導体元素の酸化物を対応する単体金属や単体半導体に還元する方法として有望である。しかしながら、炭素還元法は、通常、高い反応温度を必要とすることから、高温を保持するための大規模設備が必要であることに起因して、エレクトロニクス分野の半導体素子の製造への応用に困難が生じているのが実情である。そして、半導体素子を構成する部材がすべて耐熱性を有するとは限らないため、半導体素子全体を加熱するような炭素還元法の利用は考えにくい。
【００１９】
こうした観点から、系全体を熱処理することを前提とした特許文献８に示される関連技術では、その適用範囲が還元温度の低いものに限定され、汎用性に欠けるという課題がある。また、この関連技術では、高真空が必要で、また非常に高価な装置が必要なリソグラフィー技術を用いて煩雑な工程を経ない限り、半導体素子の所望の場所に所望の形状の金属領域構造を製造できない。
【００２０】
系全体が高温になるのを回避して炭素還元を行う方法として、特許文献９で示されるように、電子線照射時の電子線衝撃離脱やスパッタリング効果を利用する関連技術がある。しかしながら、電子線照射には超高真空が必要であるので製造装置の小型化が困難となる課題がある。また、使用エネルギー量も大きく、製造コストが嵩むという課題がある。さらに、電子線は微小領域しか照射できないので、量子デバイスを製造するには十分であるが、大面積の配線基板等の半導体素子を製造するには膨大な時間が必要なので、産業上、実用性に欠けるという課題もある。
【００２１】
また、特許文献１０は、光又は熱の局所的な作用を利用する炭素還元の関連技術である。しかしながら、光又は熱の局所的な作用を自由自在に走査するという技術に関する記載はない。従って、特許文献１０に示される関連技術では、２次元的又は３次元的に半導体素子の所望の場所に所望の形状の構造を製造することができないという課題がある。
【００２２】
本発明の第１の目的は、上記課題を解決するためになされたものである。より具体的には、汎用性が高く、低コストで省資源である方法を採用し、実用性に富み、任意の場所、任意の形状に金属又は半導体を二次元的又は三次元的に形成できる半導体素子の製造方法を提供することにある。
【課題を解決するための手段】
【００２３】
上記課題を解決するための本発明の半導体素子の製造方法は、炭素材料と金属酸化物材料又は半導体酸化物材料とを有する還元反応構造を持つ層構造を準備する層構造準備工程と、前記層構造を設置する層構造設置工程と、前記還元反応構造に対して局所的にエネルギーを集中することが可能で、かつ前記還元反応構造に対して２次元的又は３次元的に走査することが可能な熱源を用い、当該熱源によって酸化還元反応が起こる温度以上に前記還元反応構造の一部を走査しつつ選択的に加熱して、前記炭素材料により前記金属酸化物材料又は前記半導体酸化物材料をそれぞれ金属又は半導体に還元し、所望の形状の金属領域又は半導体領域を形成する金属・半導体領域形成工程と、を有する。
【００２４】
本発明の半導体素子の製造方法の好ましい態様においては、前記還元反応構造を、前記炭素材料と前記金属酸化物材料若しくは前記半導体酸化物材料との混合物を含有する層、又は前記炭素材料を含有する層と前記金属酸化物材料若しくは前記半導体酸化物材料を含有する層との積層とする。
【００２５】
本発明の半導体素子の製造方法の好ましい態様においては、前記層構造準備工程において、基板と当該基板上に形成された前記還元反応構造とを有する層構造を準備し、さらに転写先基板を準備するとともに、当該転写先基板又は前記基板を透明基板とし、前記層構造設置工程において、前記層構造を、前記還元反応構造を挟むようにして前記転写先基板と対面するようにして設置し、前記金属・半導体領域形成工程において、前記透明基板の側から、前記還元反応構造を前記熱源により選択的に加熱して前記還元を行うと同時に、前記熱源によるアブレーション現象を利用することで、前記還元によって生じた前記金属又は前記半導体を前記転写先基板に転写して、前記金属領域又は前記半導体領域を転写先基板上に形成する。
【００２６】
本発明の半導体素子の製造方法の好ましい態様においては、前記層構造準備工程において、第１の基板上に前記金属酸化物材料又は前記半導体酸化物材料を含有する層を形成した第１の層構造と、第２の基板上に前記炭素材料を含有する層を形成した第２の層構造とを前記層構造として準備するとともに、前記第１の基板又は前記第２の基板を透明基板とし、前記層構造設置工程において、前記金属酸化物材料又は前記半導体酸化物材料を含有する層と、前記炭素材料を含有する層とが対面するように、前記第１の層構造及び前記第２の層構造を設置し、前記金属・半導体領域形成工程において、前記透明基板の側から前記熱源により選択的に加熱することにより還元を行い、前記金属領域又は前記半導体領域を形成する。
【００２７】
本発明の半導体素子の製造方法の好ましい態様においては、前記熱源が、レーザー光、電子ビーム、集束イオンビーム、マイクロ波ビーム、又はジュール熱のいずれかである。
【００２８】
本発明の半導体素子の製造方法の好ましい態様においては、前記熱源がレーザー光であり、当該レーザー光を前記還元反応構造に局所的に照射することで前記選択的な加熱を行う。
【００２９】
本発明の半導体素子の製造方法の好ましい態様においては、前記炭素材料と前記金属酸化物材料若しくは前記半導体酸化物材料との混合物を含有する層、前記炭素材料を含有する層、又は前記金属酸化物材料若しくは前記半導体酸化物材料を含有する層、の少なくとも１つが、それぞれの層を構成する材料の微粒子からなるコロイド溶液の塗布により形成される。
【００３０】
本発明の半導体素子の製造方法の好ましい態様においては、前記炭素材料と前記金属酸化物材料若しくは前記半導体酸化物材料との混合物を含有する層、前記炭素材料を含有する層、又は前記金属酸化物材料若しくは前記半導体酸化物材料を含有する層、の少なくとも１つが、それぞれの層を構成する材料のスパッタ又は蒸着により形成される。
【００３１】
本発明の半導体素子の製造方法の好ましい態様においては、前記炭素材料が、アモルファス炭素、ガラス状炭素、グラファイト、グラフェン、ダイヤモンド状炭素、ダイヤモンド微粒子、ナノダイヤモンド、カーボンナノチューブ、及びフラーレンから選ばれる少なくとも１つである。
【００３２】
本発明の半導体素子の製造方法の好ましい態様においては、前記金属酸化物材料又は前記半導体酸化物材料が、酸化リチウム（Ｉ）／Ｌｉ２Ｏ、酸化ベリリウム（ＩＩ）／ＢｅＯ、酸化ホウ素（ＩＩＩ）／Ｂ２Ｏ３、酸化ナトリウム（Ｉ）／Ｎａ２Ｏ、酸化マグネシウム（ＩＩ）／ＭｇＯ、酸化アルミニウム（ＩＩＩ）／Ａｌ２Ｏ３、酸化ケイ素（ＩＶ）／ＳｉＯ２、酸化リン（Ｖ）／Ｐ４Ｏ１０、酸化リン（ＩＶ）／ＰＯ２、酸化カリウム（Ｉ）／Ｋ２Ｏ、酸化カルシウム（ＩＩ）／ＣａＯ、酸化スカンジウム（ＩＩＩ）／Ｓｃ２Ｏ３、酸化チタン（ＩＶ）／ＴｉＯ２、酸化チタン（ＩＩＩ，ＩＶ）／Ｔｉ３Ｏ５、酸化チタン（ＩＩＩ）／Ｔｉ２Ｏ３、酸化チタン（ＩＩ）／ＴｉＯ、酸化バナジウム（Ｖ）／Ｖ２Ｏ５、酸化バナジウム（ＩＶ）／ＶＯ２、酸化バナジウム（ＩＩＩ）／Ｖ２Ｏ３、酸化バナジウム（ＩＩ）／ＶＯ、酸化クロム（ＩＩ）／ＣｒＯ、酸化クロム（ＩＩ，ＩＩＩ）／Ｃｒ３Ｏ４、酸化クロム（ＩＩＩ）／Ｃｒ２Ｏ３、酸化マンガン（ＩＶ）／ＭｎＯ２、酸化マンガン（ＩＩＩ）／Ｍｎ２Ｏ３、酸化マンガン（ＩＩ，ＩＩＩ）／Ｍｎ３Ｏ４、酸化マンガン（ＩＩ）／ＭｎＯ、酸化鉄（ＩＩＩ）／Ｆｅ２Ｏ３、酸化鉄（ＩＩ）／ＦｅＯ、酸化鉄（ＩＩ，ＩＩＩ）／Ｆｅ３Ｏ４、酸化コバルト（ＩＩ，ＩＩＩ）／Ｃｏ３Ｏ４、酸化コバルト（ＩＩ）／ＣｏＯ、酸化ニッケル（ＩＩ）／ＮｉＯ、酸化銅（ＩＩ）／ＣｕＯ、酸化銅（Ｉ）／Ｃｕ２Ｏ、酸化亜鉛（ＩＩ）／ＺｎＯ、酸化ガリウム（ＩＩＩ）／Ｇａ２Ｏ３、酸化ゲルマニウム（ＩＶ）／ＧｅＯ２、酸化ヒ素（ＩＩＩ）／Ａｓ２Ｏ３、酸化セレン（ＩＶ）／ＳｅＯ２、酸化ルビジウム（ＩＶ）／ＲｕＯ２、酸化ストロンチウム（ＩＩ）／ＳｒＯ、酸化イットリウム（ＩＩＩ）／Ｙ２Ｏ３、酸化ジルコニウム（ＩＶ）／ＺｒＯ２、酸化ニオブ（Ｖ）／Ｎｂ２Ｏ５、酸化ニオブ（ＩＶ）／ＮｂＯ２、酸化ニオブ（ＩＩ）／ＮｂＯ、酸化モリブデン（ＶＩ）／ＭｏＯ３、酸化モリブデン（ＩＶ）／ＭｏＯ２、酸化ルテニウム（ＶＩ）／ＲｕＯ３、酸化ルテニウム（ＶＩＩＩ）／ＲｕＯ４、酸化ルテニウム（ＩＶ）／ＲｕＯ２、酸化ロジウム（ＩＩＩ）／Ｒｈ２Ｏ３、酸化パラジウム（ＩＩ）／ＰｄＯ、酸化銀（Ｉ）／Ａｇ２Ｏ、酸化カドミウム（ＩＩ）／ＣｄＯ、酸化インジウム（ＩＩＩ）／Ｉｎ２Ｏ３、酸化スズ（ＩＶ）／ＳｎＯ２、酸化アンチモン（ＩＩＩ）／Ｓｂ２Ｏ３、酸化テルル（ＩＶ）／ＴｅＯ２、酸化バリウム（ＩＩ）／ＢａＯ、酸化セリウム（ＩＶ）／ＣｅＯ２、酸化セリウム（ＩＩＩ）／Ｃｅ２Ｏ３、酸化プラセオジウム（ＩＩＩ）／Ｐｒ２Ｏ３、酸化ネオジウム（ＩＩＩ）／Ｎｄ２Ｏ３、酸化サマリウム（ＩＩＩ）／Ｓｍ２Ｏ３、酸化ユーロピウム（ＩＩＩ）／Ｅｕ２Ｏ３、酸化ガドリニウム（ＩＩＩ）／Ｇｄ２Ｏ３、酸化テルビウム（ＩＩＩ）／Ｔｂ２Ｏ３、酸化ジスプロシウム（ＩＩＩ）／Ｄｙ２Ｏ３、酸化ハフニウム（ＩＶ）／ＨｆＯ２、酸化タンタル（Ｖ）／Ｔａ２Ｏ５、酸化タングステン（ＶＩ）／ＷＯ３、酸化タングステン（ＩＶ）／ＷＯ２、酸化レニウム（ＩＶ）／ＲｅＯ２、酸化オスミウム（ＩＶ）／ＯｓＯ２、酸化イリジウム（ＩＶ）／ＩｒＯ２、酸化水銀（Ｉ）／Ｈｇ２Ｏ、酸化鉛（ＩＶ）／ＰｂＯ２、酸化鉛（ＩＩ，ＩＩＩ）／Ｐｂ３Ｏ４、酸化鉛（ＩＩ）／ＰｂＯ、酸化ビスマス（ＩＩＩ）／Ｂｉ２Ｏ３、酸化トリウム（ＩＶ）／ＴｈＯ２、及び酸化ウラン（ＩＶ）／ＵＯ２からなる群から選ばれる少なくとも１つである。
【発明の効果】
【００３３】
本発明によれば、汎用性が高く、低コストで省資源である方法を採用し、実用性に富み、任意の場所、任意の形状に金属又は半導体を二次元的又は三次元的に形成できる半導体素子の製造方法を提供することができる。
【図面の簡単な説明】
【００３４】
【図１】炭素（Ｃ）とシリコン（Ｓｉ）の酸化反応に関するエリンガム図である。
【図２】一酸化炭素（ＣＯ）、水素（Ｈ２）、シリコン（Ｓｉ）の酸化反応に関するエリンガム図である。
【図３】本発明の半導体素子の製造方法の一例を示す斜視図である。
【図４】本発明の半導体素子の製造方法の他の一例を示す斜視図である。
【図５】本発明の半導体素子の製造方法のさらに他の一例を示す斜視図である。
【図６】実施例に用いた熱源としてのレーザー装置の模式的な斜視図である。
【図７】銅の酸化銅（ＣｕＯ）への酸化反応のエリンガム図である。
【図８】実施例１で得られた半導体素子の櫛形電極構造像である。
【図９】実施例１の方法で製造された還元銅膜のシート抵抗（Ω／ｓｑ．）と膜厚（ｎｍ）の関係を示すグラフである。
【図１０】銅のＣｕ２Ｏへの酸化反応のエリンガム図、及び実施例３で得られた櫛型電極構造像である。
【図１１】鉄の酸化反応のエリンガム図と、実施例４で得られた櫛型電極構造像である。
【図１２】ニッケルの酸化反応のエリンガム図と、実施例５で得られた櫛型電極構造像である。
【図１３】亜鉛の酸化反応のエリンガム図と、実施例６で得られた櫛型電極構造像である。
【図１４】モリブデンの酸化反応のエリンガム図と、実施例７で得られた櫛型電極構造像である。
【図１５】銀の酸化反応のエリンガム図と、実施例８で得られた櫛型電極構造像である。
【図１６】インジウムの酸化反応のエリンガム図と、実施例９で得られた櫛型電極構造像である。
【図１７】錫の酸化反応のエリンガム図と、実施例１０で得られた櫛型電極構造像である。
【発明を実施するための形態】
【００３５】
以下、本発明の実施例等につき説明するが、本発明は以下の実施例等に限定されるものではなく、本発明の要旨を逸脱しない範囲において任意に変形して実施することができる。
【００３６】
（還元反応の原理説明）
本発明の原理は、第一に、炭素が高い還元能力を持ち、殆どすべての金属酸化物や半導体酸化物を現実的な反応温度で還元できる点に基づいている。そして、第二に、炭素還元に必要な反応温度は、レーザー等のエネルギーを集中できる熱源により比較的簡単に発生可能であることに基づいている。また、第三には、その熱源を走査可能として、所望の場所、厚さ、大きさ、形状を持つ目的の金属層や半導体層が得られる点に基づいている。
【００３７】
上記本発明の原理のうち、第一の点に関連して、炭素がどうして高い還元能力を持つのかを説明する。
【００３８】
一般に、ある化学反応のギブスの自由エネルギー（ΔＧ）は、その反応を起こす熱力学的な駆動力の指標である。ΔＧが負の値をとる場合、外部からの熱入力なしで自発的に反応は進行する。ギブス自由エネルギーの式は以下の（１）式のように表される。
【００３９】
【数１】
2010287810.tif 000003
【００４０】
ここで、ΔＨはエンタルピー、Ｔは絶対温度、ΔＳはエントロピーである。エンタルピー：ΔＨは、反応が起こった時に解放される実エネルギーを表す指標であり、所謂、反応熱である。もしΔＨが負ならば、反応は何らかのエネルギーを発生する一方、ΔＨが正ならば、反応はエネルギーを必要とする。エントロピー：ΔＳは、反応物に対する生成物内の乱雑さの変化を示す指標である。
【００４１】
（１）式は、縦軸をΔＧ、横軸をＴとして、ΔＧをＴの関数として図示できる。特に、酸化物生成反応について、（１）式の関係を図示したものはエリンガム図（Ｅｌｌｉｎｇｈａｍ  ｄｉａｇｒａｍ）と呼ばれる。相変化がない場合、ΔＨ：エンタルピーとΔＳ：エントロピーは本質的に定数であるので、温度に対するΔＧのプロットは一連の直線で描画できる。その場合、ΔＳは直線の傾き、ΔＨはｙ切片となる。
【００４２】
図１は、炭素（Ｃ）とシリコン（Ｓｉ）の酸化反応に関するエリンガム図である。炭素の場合、Ｃ＋Ｏ２＝ＣＯ２と２Ｃ＋Ｏ２＝２ＣＯの２種類の酸化反応がある。シリコンの場合、ΔＳ＞０であるため、右肩上がりの直線となる。しかし、Ｃ＋Ｏ２＝ＣＯ２の酸化反応では、ΔＳ≒０であるため、ほぼ水平線となる。さらに、２Ｃ＋Ｏ２＝２ＣＯの酸化反応では、ΔＳ＜０であるため、右肩下がりの直線となる。
【００４３】
エリンガム図では、定義上、上方に描かれる直線に載る酸化物は還元されやすく、下方に描かれる直線に載る酸化物は還元が難しい。また、２種類の酸化反応を比較した場合、上方に描かれる直線に載る生成物である酸化物は、下方に描かれる直線に載る反応物である元素を用いて還元できる。
【００４４】
例えば、図１で説明すると、Ｓｉ＋Ｏ２＝ＳｉＯ２線と炭素の酸化反応の片方の２Ｃ＋Ｏ２＝２ＣＯ線との交点より高温側、すなわち、Ｔ＞１９４１Ｋの範囲にあれば、酸化シリコン（ＳｉＯ２）は炭素により還元され得る。Ｔ＝１９４１Ｋという還元温度の下限は、既存の加熱方法、例えば、エネルギーを集中できる熱源を用いれば、到達可能な温度である。
【００４５】
なお、Ｓｉ＋Ｏ２＝ＳｉＯ２線と炭素の酸化反応のもう片方のＣ＋Ｏ２＝ＣＯ２線の交点はＴ＝２７９９Ｋであるが、上述のＴ＝１９４１Ｋより高いので、酸化シリコンの炭素還元の下限温度は低い方のＴ＝１９４１Ｋが採用される。これは、以下においても同様である。
【００４６】
図２は、一酸化炭素（ＣＯ）、水素（Ｈ２）、シリコン（Ｓｉ）の酸化反応に関するエリンガム図である。これらの反応線はすべてΔＳ＞０であることから、どの場合も右肩上がりの直線となる。そのため、２ＣＯ＋Ｏ２＝２ＣＯ２線とＳｉ＋Ｏ２＝ＳｉＯ２線との交点、２Ｈ２＋Ｏ２＝２Ｈ２Ｏ線とＳｉ＋Ｏ２＝ＳｉＯ２線との交点は、いずれも図２の表示範囲外の高温側にあり、それぞれ、Ｔ＝１６２１５Ｋ、Ｔ＝５２５３Ｋとなる。
【００４７】
すなわち、酸化シリコンは、一酸化炭素で還元する場合、Ｔ＞１６２１５Ｋという非実用的な高温が必要であり、水素の場合でも、Ｔ＞５２５３Ｋという通常の方法では発生できない高温を要する。このことから、実際上、酸化シリコンは一酸化炭素や水素では還元不可能であることがわかる。これらの高温が、上述の炭素還元の場合のＴ＞１９４１Ｋという現実的な温度と大きく異なることがわかる。
【００４８】
炭素の還元能力が著しく高い理由は、偏に、エントロピー項：ΔＳの寄与による。すなわち、一酸化炭素や水素等の一般の還元剤の酸化反応の場合、ΔＳは正の値であるのに対し、炭素の酸化反応の場合は、ΔＳは負の値（生成物が一酸化炭素の場合、−０．１７５３ｋＪ・ｍｏｌ−１、二酸化炭素の場合、−０．０００８３６８ｋＪ・ｍｏｌ−１）となる。一方、金属酸化物と半導体酸化物の酸化反応においてΔＳは、一般に正の値となる。したがって、還元剤の酸化反応のΔＳが同じく正の値であると、還元可能な下限温度は著しく高くなってしまうが、ΔＳが負である炭素では還元可能な下限温度が著しく低くできるのである。
【００４９】
上記と同様に、様々な金属酸化物と半導体酸化物の炭素還元を熱力学的に詳細に考察した結果を表−１にまとめる。この表は、各種金属元素又は半導体元素の酸化反応に関するΔＧと、炭素の酸化反応に関するΔＧを連立して数値計算するか、もしくは、それぞれのエリンガム図を描いて交点を求めるかによって導出される。表−１の第１カラムは炭素還元対象の酸化物、第２カラムは炭素還元で生成する単体、第３カラムは炭素還元に必要な温度の下限を示す。炭素以外の金属や半導体の酸化反応のΔＧが温度に対して正の傾きを持つのに対し、炭素の酸化反応のΔＧは、温度の関数として、Ｃ＋Ｏ２＝ＣＯ２の場合は傾きがほぼゼロ、２Ｃ＋Ｏ２＝２ＣＯの場合は傾きが負であることに起因して、炭素は幅広い金属酸化物や半導体酸化物を金属単体や半導体単体に還元することができる。
【００５０】
また、炭素還元対象の酸化物が複数含まれている場合でも、還元温度をそれらの酸化物の中で最も高いもの以上に設定すれば、複数の酸化物に対応する金属又は半導体の合金として炭素還元することが可能である。一般に、製錬コストを考慮に入れると、酸化物材料は、それを構成する金属単体又は半導体単体の材料より著しく安価である。本発明では、金属又は半導体からなる構造を形成するための出発物質として、それらに対応する酸化物を用いる。従って、本発明と、金属単体又は半導体単体を原料として蒸着やスパッタによって金属又は半導体の構造を形成する関連技術と、を比較すると、本発明により材料費の大幅なコストダウンを図ることができる。
【００５１】
さらに、本発明の方法を技術的な観点から見ると、表−１に示す如く、選択できる元素の範囲が非常に広いことから、半導体素子の製造方法として汎用性が非常に高くなることがわかる。また、本発明の方法は、基本原理が炭素還元に統一されているため、材料毎に別々の製造装置を用意する必要がない。すなわち、すべての材料に対して１つの装置で対応可能であり、還元温度を唯一の可変量として同一の工程で、様々な半導体素子を製造することができる。
【００５２】
【表１】
2010287810.tif 000004
【００５３】
【表２】
2010287810.tif 000005
【００５４】
【表３】
2010287810.tif 000006
【００５５】
【表４】
2010287810.tif 000007
【００５６】
表−１からわかるように、金属酸化物材料又は半導体酸化物材料は、酸化リチウム（Ｉ）／Ｌｉ２Ｏ、酸化ベリリウム（ＩＩ）／ＢｅＯ、酸化ホウ素（ＩＩＩ）／Ｂ２Ｏ３、酸化ナトリウム（Ｉ）／Ｎａ２Ｏ、酸化マグネシウム（ＩＩ）／ＭｇＯ、酸化アルミニウム（ＩＩＩ）／Ａｌ２Ｏ３、酸化ケイ素（ＩＶ）／ＳｉＯ２、酸化リン（Ｖ）／Ｐ４Ｏ１０、酸化リン（ＩＶ）／ＰＯ２、酸化カリウム（Ｉ）／Ｋ２Ｏ、酸化カルシウム（ＩＩ）／ＣａＯ、酸化スカンジウム（ＩＩＩ）／Ｓｃ２Ｏ３、酸化チタン（ＩＶ）／ＴｉＯ２、酸化チタン（ＩＩＩ，ＩＶ）／Ｔｉ３Ｏ５、酸化チタン（ＩＩＩ）／Ｔｉ２Ｏ３、酸化チタン（ＩＩ）／ＴｉＯ、酸化バナジウム（Ｖ）／Ｖ２Ｏ５、酸化バナジウム（ＩＶ）／ＶＯ２、酸化バナジウム（ＩＩＩ）／Ｖ２Ｏ３、酸化バナジウム（ＩＩ）／ＶＯ、酸化クロム（ＩＩ）／ＣｒＯ、酸化クロム（ＩＩ，ＩＩＩ）／Ｃｒ３Ｏ４、酸化クロム（ＩＩＩ）／Ｃｒ２Ｏ３、酸化マンガン（ＩＶ）／ＭｎＯ２、酸化マンガン（ＩＩＩ）／Ｍｎ２Ｏ３、酸化マンガン（ＩＩ，ＩＩＩ）／Ｍｎ３Ｏ４、酸化マンガン（ＩＩ）／ＭｎＯ、酸化鉄（ＩＩＩ）／Ｆｅ２Ｏ３、酸化鉄（ＩＩ）／ＦｅＯ、酸化鉄（ＩＩ，ＩＩＩ）／Ｆｅ３Ｏ４、酸化コバルト（ＩＩ，ＩＩＩ）／Ｃｏ３Ｏ４、酸化コバルト（ＩＩ）／ＣｏＯ、酸化ニッケル（ＩＩ）／ＮｉＯ、酸化銅（ＩＩ）／ＣｕＯ、酸化銅（Ｉ）／Ｃｕ２Ｏ、酸化亜鉛（ＩＩ）／ＺｎＯ、酸化ガリウム（ＩＩＩ）／Ｇａ２Ｏ３、酸化ゲルマニウム（ＩＶ）／ＧｅＯ２、酸化ヒ素（ＩＩＩ）／Ａｓ２Ｏ３、酸化セレン（ＩＶ）／ＳｅＯ２、酸化ルビジウム（ＩＶ）／ＲｕＯ２、酸化ストロンチウム（ＩＩ）／ＳｒＯ、酸化イットリウム（ＩＩＩ）／Ｙ２Ｏ３、酸化ジルコニウム（ＩＶ）／ＺｒＯ２、酸化ニオブ（Ｖ）／Ｎｂ２Ｏ５、酸化ニオブ（ＩＶ）／ＮｂＯ２、酸化ニオブ（ＩＩ）／ＮｂＯ、酸化モリブデン（ＶＩ）／ＭｏＯ３、酸化モリブデン（ＩＶ）／ＭｏＯ２、酸化ルテニウム（ＶＩ）／ＲｕＯ３、酸化ルテニウム（ＶＩＩＩ）／ＲｕＯ４、酸化ルテニウム（ＩＶ）／ＲｕＯ２、酸化ロジウム（ＩＩＩ）／Ｒｈ２Ｏ３、酸化パラジウム（ＩＩ）／ＰｄＯ、酸化銀（Ｉ）／Ａｇ２Ｏ、酸化カドミウム（ＩＩ）／ＣｄＯ、酸化インジウム（ＩＩＩ）／Ｉｎ２Ｏ３、酸化スズ（ＩＶ）／ＳｎＯ２、酸化アンチモン（ＩＩＩ）／Ｓｂ２Ｏ３、酸化テルル（ＩＶ）／ＴｅＯ２、酸化バリウム（ＩＩ）／ＢａＯ、酸化セリウム（ＩＶ）／ＣｅＯ２、酸化セリウム（ＩＩＩ）／Ｃｅ２Ｏ３、酸化プラセオジウム（ＩＩＩ）／Ｐｒ２Ｏ３、酸化ネオジウム（ＩＩＩ）／Ｎｄ２Ｏ３、酸化サマリウム（ＩＩＩ）／Ｓｍ２Ｏ３、酸化ユーロピウム（ＩＩＩ）／Ｅｕ２Ｏ３、酸化ガドリニウム（ＩＩＩ）／Ｇｄ２Ｏ３、酸化テルビウム（ＩＩＩ）／Ｔｂ２Ｏ３、酸化ジスプロシウム（ＩＩＩ）／Ｄｙ２Ｏ３、酸化ハフニウム（ＩＶ）／ＨｆＯ２、酸化タンタル（Ｖ）／Ｔａ２Ｏ５、酸化タングステン（ＶＩ）／ＷＯ３、酸化タングステン（ＩＶ）／ＷＯ２、酸化レニウム（ＩＶ）／ＲｅＯ２、酸化オスミウム（ＩＶ）／ＯｓＯ２、酸化イリジウム（ＩＶ）／ＩｒＯ２、酸化水銀（Ｉ）／Ｈｇ２Ｏ、酸化鉛（ＩＶ）／ＰｂＯ２、酸化鉛（ＩＩ，ＩＩＩ）／Ｐｂ３Ｏ４、酸化鉛（ＩＩ）／ＰｂＯ、酸化ビスマス（ＩＩＩ）／Ｂｉ２Ｏ３、酸化トリウム（ＩＶ）／ＴｈＯ２、及び酸化ウラン（ＩＶ）／ＵＯ２からなる群から選ばれる少なくとも１つであることが好ましい。
【００５７】
還元剤である炭素は、固体炭素であれば、何れの炭素材料でも使用可能である。工業生産の観点から好ましいのは、炭素材料が、アモルファス炭素、ガラス状炭素、グラファイト、グラフェン、ダイヤモンド状炭素、ダイヤモンド微粒子、ナノダイヤモンド、カーボンナノチューブ、及びフラーレンから選ばれる少なくとも１つであることである。また、炭素還元で形成される金属や半導体からなる構造を電気的に絶縁する必要がある場合は、絶縁性の高いダイヤモンド系の材料を還元剤として選択することがより好ましい。
【００５８】
炭素材料は、ナノ構造を有する半導体素子を製造することを目的とする場合においては、グラフェン、ナノダイヤモンド、カーボンナノチューブ、又はフラーレン等のナノ材料を還元剤として用いることがより好ましい。さらに、材料コストの観点からは、安価に入手可能であるアモルファス炭素、ガラス状炭素、グラファイト、ダイヤモンド微粒子を還元剤として選ぶことがより好ましい。
【００５９】
炭素材料として、さらに、マクロな構造であるが平坦性や緻密性が必要な場合は、安価な炭素材料を主原料にして、その間隙を少量のナノ材料で埋めるという還元剤の組み合わせにより、コストパフォーマンスを向上させることも可能である。
【００６０】
次に、炭素還元に必要な温度を得るための手段について述べる。
【００６１】
炭素による金属酸化物や半導体酸化物の還元は、産業上、溶鉱炉等大規模な熱源を用いて行われるが、本発明では局所的にエネルギーを集中できる熱源を用いる。従って、系全体を高温に保つ必要がないという観点から、エネルギーコストを著しく低くすることができる。局所的な加熱が可能な熱源としては、本発明の目的が達成される限り特に制限はない。好ましくは、熱源を、レーザー光、電子ビーム、集束イオンビーム、マイクロ波ビーム、又はジュール熱のいずれかとすることである。
【００６２】
上記の熱源の中では、製造コストの観点からは、安価に入手できるレーザー光を用いるのが好ましい。一方、微細化の観点からは、レーザー光を用いる場合、製造される半導体素子の大きさの下限はその波長程度、数百ナノメートルからマイクロメートル程度に留まる一方で、電子ビーム、集束イオンビームを用いた場合は、下限は数ナノメートルから数十ナノメートルまで下げることができる。
【００６３】
ここで、熱源としてジュール熱を用いる場合としては、例えば、還元反応構造において還元を行うべき領域（還元領域）を金属電極で挟んで使用すればよい。すなわち、電極間に電圧を印加した時に発生するジュール熱によって、還元領域を金属又は半導体に還元することができる。
【００６４】
上記の熱源の中では、汎用性がある、コストが低い、大気圧中でも高温を発生できる、透過性がある等の観点から、レーザー光が最も好ましい。
【００６５】
レーザー光を熱源として用いる場合、レーザーを集光することで、炭素還元を行う場所のみを加熱して、炭素還元に必要な温度を発生させることが出来る。例えば、汎用的な５ワットクラスＹＡＧレーザー（イットリウム・アルミニウム・ガーネット）ならば、４０００Ｋ程度に加熱することに困難はない。また、レーザー光使用の長所は、還元が終了した時にレーザーを遮断すれば、急速に冷却することが可能であることである。さらに、レーザーに走査機能があれば、複雑な形状の配線、電極構造、チャネル構造を製造することも出来る。解像度は波長程度であるので、例えば、ＹＡＧレーザーを用いれば、約１マイクロメートル程度の線幅で加工が可能である。これにより、出発物質の酸化物を適切に選択すれば、所望の場所、所望の形状の配線、電極、チャネル、インダクタ、キャパシタ、抵抗体、磁性体、ＭＥＭＳ構造等を製造することができる。
【００６６】
（半導体素子の製造方法：その１）
本発明の半導体素子の製造方法は、炭素材料と金属酸化物材料又は半導体酸化物材料とを有する還元反応構造を持つ層構造を準備する層構造準備工程と、層構造を設置する層構造設置工程と、還元反応構造に対して局所的にエネルギーを集中することが可能で、かつ還元反応構造に対して２次元的又は３次元的に走査することが可能な熱源を用い、この熱源によって酸化還元反応が起こる温度以上に還元反応構造の一部を走査しつつ選択的に加熱して、炭素材料により金属酸化物材料又は半導体酸化物材料をそれぞれ金属又は半導体に還元し、所望の形状の金属領域又は半導体領域を形成する金属・半導体領域形成工程と、を有する。
【００６７】
これにより、汎用性が高く、低コストで省資源である方法を採用し、実用性に富み、任意の場所、任意の形状に金属又は半導体を二次元的又は三次元的に形成できる半導体素子の製造方法を提供することができる。すなわち、半導体素子において、所定の厚さ、大きさ、形状に、金属領域又は半導体領域を形成することができる。
【００６８】
より具体的には、局所的にエネルギーを集中できる熱源による酸化物の炭素還元を行うことで、配線、電極、半導体チャネル、キャパシタ、インダクタ、抵抗体、磁性体、ＭＥＭＳ（マイクロ・エレクトロ・メカニカル・システム）構造等、エレクトロニクス分野で活用される、様々な金属又は半導体からなる構造を組み込むことを実現した半導体素子の製造方法を提供することができる。
【００６９】
さらに、本発明の半導体素子の製造方法により、局所的にエネルギーを集中できる熱源を用いて、その熱源を走査しながら、酸化物の炭素還元を微小領域で行うことで、関連技術では作製困難な３次元実装を実現した半導体素子を製造することが可能となる。
【００７０】
本発明の半導体素子とは、例えば、配線、電極、半導体チャネル、インダクタ、キャパシタ、抵抗体、磁性体、ＭＥＭＳ（マイクロ・エレクトロ・メカニカル・システム）構造等を有する半導体装置に用いることができる素子をいう。また、配線基板も、半導体装置に用いるものであれば、本発明の半導体素子に含まれる。
【００７１】
本発明の半導体素子の製造方法においては、還元反応構造が、炭素材料と金属酸化物材料若しくは半導体酸化物材料との混合物を含有する層、又は炭素材料を含有する層と金属酸化物材料若しくは半導体酸化物材料を含有する層との積層である、ことが好ましい。これにより、還元反応構造での良好な還元が行いやすくなる。
【００７２】
以下、各工程について説明する。
【００７３】
層構造準備工程においては、炭素材料と金属酸化物材料又は半導体酸化物材料とを有する還元反応構造を持つ層構造を準備する。還元反応構造は、炭素材料及び金属酸化物材料又は半導体酸化物材料を有すればよいのでその形態に特に制限はないが、上述の良好な還元等の工業的な観点からは、炭素材料と金属酸化物材料若しくは半導体酸化物材料との混合物を含有する層、又は炭素材料を含有する層と金属酸化物材料若しくは半導体酸化物材料を含有する層との積層であることが好ましい。
【００７４】
還元反応構造として用いる、炭素材料と金属酸化物材料若しくは半導体酸化物材料との混合物を含有する層、炭素材料を含有する層、又は金属酸化物材料若しくは半導体酸化物材料を含有する層は、の少なくとも１つは、工業的な観点から、それぞれの層を構成する材料の微粒子からなるコロイド溶液の塗布により形成されることが好ましい。
【００７５】
また、還元反応層として用いる、炭素材料と金属酸化物材料若しくは半導体酸化物材料との混合物を含有する層、炭素材料を含有する層、又は金属酸化物材料若しくは半導体酸化物材料を含有する層、の少なくとも１つは、工業的な観点から、それぞれの層を構成する材料のスパッタ又は蒸着により形成されることが好ましい。
【００７６】
層構造設置工程においては、上記層構造準備工程において準備した層構造を半導体素子の製造装置に設置する。具体的には、後述の金属・半導体領域形成工程において用いる熱源により選択的な加熱が可能となるように、層構造を熱源に対して所定の位置関係になるように設置する。設置の方法は、用いる層構造の形態によっても変化するので、この点については後述する。
【００７７】
金属・半導体領域形成工程においては、還元反応構造に対して局所的にエネルギーを集中することが可能で、かつ還元反応構造に対して２次元的又は３次元的に走査することが可能な熱源を用い、この熱源によって酸化還元反応が起こる温度以上に還元反応構造の一部を走査しつつ選択的に加熱して、炭素材料により金属酸化物材料又は半導体酸化物材料をそれぞれ金属又は半導体に還元し、所望の形状の金属領域又は半導体領域を形成する。用いる熱源や好ましいものについては、すでに説明したとおりである。
【００７８】
図３は、本発明の半導体素子の製造方法の一例を示す斜視図である。具体的には、上記した製造方法の一例を示す斜視図である。
【００７９】
還元反応構造１Ａは、図３（Ａ）に示すように、炭素材料と金属酸化物材料又は半導体酸化物材料との混合物を含有する層が単層として形成される。そして、層構造準備工程は、還元反応構造１Ａを基板２に直接形成して層構造３０Ａを準備することによって行う。次いで、図３には図示していないが、熱源３による選択的な加熱が可能となるように層構造３０Ａを設置する層構造設置工程を行う。さらに、図３（Ｂ）に示すように、熱源３を用いて、還元反応構造１Ａを局所的にかつ選択的に加熱還元して、図３（Ｃ）に示すように、金属領域又は半導体領域としての金属層又は半導体層４を形成し、半導体素子４０Ａを得る（金属・半導体領域形成工程）。以下、それぞれの工程につきさらに詳細に説明する。
【００８０】
層構造３０Ａの準備（層構造準備工程）は、図３（Ａ）に示すように、適当な基板２上に還元剤である炭素材料と、金属酸化物又は半導体酸化物との混合物を含有する層としての還元反応構造１Ａを製膜する。
【００８１】
還元反応構造１Ａの製膜にあたっては、炭素材料としては、アモルファス炭素等の前述した材料を適宜用いればよい。また、金属酸化物材料又は半導体酸化物材料は、例えば、表−１に示されるものから選択すればよい。こうした材料の選択は、以下の実施例においても同様である。そして、炭素材料と金属酸化物材料又は半導体酸化物材料とは、酸化還元反応に必要な当量を混合すればよい。
【００８２】
還元反応構造１Ａの製膜は、基板２上に適宜行えばよい。製膜の方法としては、上述のように、例えば、炭素材料微粒子と、金属酸化物微粒子又は半導体酸化物微粒子とを適当な分散媒に懸濁してコロイド溶液を作成し、これを適当な方法で塗布する方法を挙げることができる。また、炭素材料と、金属酸化物材料又は半導体酸化物材料との共蒸着法や共スパッタ法を用いて基板２上に製膜する方法も挙げることができる。
【００８３】
また、還元反応構造１Ａでは採用していないが、還元反応構造を、炭素材料を含有する層と金属酸化物材料又は半導体酸化物材料を含有する層との積層としてもよい。すなわち、金属酸化物材料又は半導体酸化物の層と、炭素材料層を別々に積層してもよい。この場合、各層の積層順序に制限はなく、基板／炭素材料を含有する層／金属酸化物材料又は半導体酸化物材料を含有する層、の積層構造としてもよいし、基板／金属酸化物材料又は半導体酸化物材料を含有する層／炭素材料を含有する層、の積層構造としてもよい。
【００８４】
層構造３０Ａは、次いで、図３には図示していないが、熱源たるレーザー光３による選択的な加熱が可能となるように半導体素子の製造装置に設置される（層構造設置工程）。
【００８５】
そして、層構造３０Ａに対して、図３（Ｂ）に示すように、エネルギーを集中できる熱源３、例えば、レーザー光を用いて、還元反応構造１Ａを還元可能温度まで加熱することで、金属酸化物又は半導体酸化物を炭素で還元する。その結果、図３（Ｃ）に示すように、金属層又は半導体層４を得ることができる（金属・半導体領域形成工程）。
【００８６】
金属・半導体領域形成工程においては、熱源３として用いられるレーザー光は酸化還元反応が必要な場所のみに照射されるので、系全体が昇温することはない。また、反応終了と同時にレーザー光を遮断すれば、照射した場所の熱も急速に系全体の熱浴に拡散する。この時、熱源が走査可能となっているので、図３（Ｃ）に示すように、所望の場所に、所望の形状、大きさ、厚さでパターニングされた金属層又は半導体層４が形成可能となる。
【００８７】
また、還元反応構造１Ａでは、炭素材料と、金属酸化物材料又は半導体酸化物材料とを当量で混合しているが、炭素材料を当量より少なくすることもできる。この場合、還元反応の際に炭素材料がすべて消費されて還元金属又は還元半導体が生成する一方で、他方、酸化物の一部は炭素還元されずに残る。そのため、還元金属又は還元半導体とその酸化物からなる複合層を形成することが可能となる。
【００８８】
このように、炭素材料の量を当量から徐々に減少させることで、金属又は半導体からこれら金属又は半導体の酸化物まで、物性を連続的に調整することが可能となる。これにより、炭素により還元された領域の導電率、仕事関数、磁化率、誘電率等を調整・制御することができる。その結果、配線、電極、半導体チャネルのほか、抵抗体、磁性体膜、光学用膜、ＭＥＭＳ構造等、様々なエレクトロニクス部材を有する半導体素子を製造することが可能となる。
【００８９】
さらに、上記金属・半導体領域形成工程を行った後、さらに還元反応構造を設けてこれに対して再度金属・半導体領域形成工程を施す等、これら工程を多段階に行えば、ＭＯＳ（メタル・オキシド・セミコンダクタ）構造、光学用多層膜等、金属膜（金属層）又は半導体膜（半導体層）の積層構造を有する半導体素子を得ることもできる。これらは、以下の実施例においても同様である。
【００９０】
（半導体素子の製造方法：その２）
本発明の半導体素子の製造方法においては、層構造準備工程において、基板とこの基板上に形成された還元反応構造とを有する層構造を準備し、さらに転写先基板を準備するとともに、この転写先基板又は上記基板を透明基板とし、層構造設置工程において、層構造を、還元反応構造を挟むようにして転写先基板と対面するようにして設置し、金属・半導体領域形成工程において、透明基板の側から、還元反応構造を熱源により選択的に加熱して還元を行うと同時に、熱源によるアブレーション現象を利用することで、還元によって生じた金属又は半導体を転写先基板に転写して、金属領域又は半導体領域を転写先基板上に形成する、ことが好ましい。
【００９１】
この製造方法においては、上記アブレーション現象を利用することにより、第一に、還元剤の炭素と酸化物の両者が一旦クラスターレベルまで細かく粉砕・混合されて酸化還元反応が進行するので、転写先基板上に非常に緻密な金属領域または半導体領域を形成できるという利点、第二に、還元反応構造でパターニングに使用しなかった残渣は転写元基板上に残り、目的の金属領域または半導体領域のみを転写基板上に形成することが出来るので、残留還元反応構造除去の工程が不要になるという利点、第三に、レーザー光は還元反応構造に集光するので、金属領域又は半導体領域を形成する転写先基板は焦点から外れるため、転写先基板は熱や光のダメージを全く受けず、転写先基板には熱や光に弱い材質、例えば、プラスチックや紙等でも使用できること等の利点が発揮されるようになる。そして、アブレーション現象を利用する観点から、熱源がレーザー光であり、このレーザー光を還元反応構造に局所的に照射することで選択的な加熱を行うようにすることが好ましい。
【００９２】
より具体的には、層構造準備工程において、層構造に用いる基板を透明基板とする場合には、層構造設置工程において、還元反応構造を挟んで層構造と転写先基板とを対面するように設置する。そして、金属・半導体領域形成工程において、透明基板の側から還元反応構造を熱源により選択的に加熱して、還元反応構造を酸化還元反応が起こる温度以上とすることで、炭素材料により金属酸化物材料又は半導体酸化物材料を対応する金属又は半導体へ還元すると同時に、熱源によるアブレーション現象を利用することで、還元反応によって生じた金属又は半導体を転写先基板上に転写することによって製造すればよい。
【００９３】
図４は、本発明の半導体素子の製造方法の他の一例を示す斜視図である。具体的には、上記した製造方法の一例を示す斜視図であり、同図は、前駆体となる金属酸化物材料又は半導体酸化物材料と、還元剤の炭素材料とを第２の基板たる透明基板５に製膜し、加熱還元と転写により第１の基板たる基板２に金属層又は半導体層４を形成するものである。以下、さらに詳しく説明する。
【００９４】
還元反応構造１Ｂは、図４（Ａ）に示すように、炭素材料と金属酸化物材料又は半導体酸化物材料との混合物を含有する層が単層として形成される。この場合、上記混合物を含有する層の形成（製膜）方法は、「半導体素子の製造方法：その１」で説明した方法と同様のものを用いるのが好ましい。また、「半導体素子の製造方法：その１」と同様に、還元反応構造は、炭素材料を含有する層と、金属酸化物材料又は半導体酸化物材料を含有する層との積層としてもよい。すなわち、酸化物と炭素材料を別々に積層してもよい。
【００９５】
層構造３０Ｂは、層構造準備工程において、透明基板５（第２の基板）上に還元反応構造１Ｂが製膜されることによって形成されている。そして、層構造設置工程においては、図４（Ａ）に示すように、層構造３０Ｂは、還元反応構造１Ｂを挟むようにして、基板２（第１の基板）と対置される。ここで、後述する金属・半導体領域形成工程での転写をより確実に行うために、層構造と基板（第１の基板）とを接して設けてもよい。
【００９６】
透明基板５（第２の基板）は、使用する熱源３たるレーザーに対して透明であるものが選ばれる。これにより、還元反応構造１Ｂの製膜面とは反対方向からのレーザー入射が可能となる。透明基板５を用いる長所は、還元温度が、原料の金属酸化物材料又は半導体酸化物材料や生成物の金属又は半導体の融点を越えている場合、原料や生成物が蒸発により飛散することを防いで、目的の金属層又は半導体層を基板２上に形成可能となる点にある。
【００９７】
還元反応構造１Ｂは、金属・半導体領域形成工程において、図４（Ｂ）に示すように、レーザー光たる熱源３によって、透明基板５の側から選択的に加熱され、炭素材料により金属酸化物材料又は半導体酸化物材料を対応する金属又は半導体へ還元すると同時に、熱源３によるアブレーション現象を利用することで、還元反応によって生じた金属又は半導体を転写先基板たる基板２上に転写している。
【００９８】
金属・半導体領域形成工程では、上述のとおり、転写にレーザーアブレーションを利用する。透明基板５と通じて、還元反応構造１Ｂの表面（製膜面）とは反対方向からレーザーを入射し、レーザー加熱がもたらす高温が金属酸化物材料又は半導体酸化物材料の炭素還元を開始させる。そして、還元によって生じる単体金属又は単体半導体は、高温とアブレーション作用により、矢印８に示すように、基板２（第１の基板）に転写製膜され、金属層又は半導体層４が形成される。こうして、図４（Ｃ）に示すように、半導体素子４０Ｂが製造される。
【００９９】
ここで、金属・半導体領域形成工程において、図４（Ｂ）に示すように、還元反応構造１Ｂの反対側からレーザーを照射しつつ、レーザーを２次元的に走査させるので、図４（Ｃ）に示すように、所望の場所に所望の形状、大きさ、厚さでパターニングされた金属層又は半導体層４を形成することができる。
【０１００】
図４に示す、アブレーションを利用する方法は、特に、アルカリ金属、アルカリ土類金属、典型元素金属や半導体の場合に有効である。
【０１０１】
還元反応構造１Ｂにおいては、炭素材料と金属酸化物材料又は半導体酸化物材料とは当量含有されている。このため、炭素は完全に酸化消費され、還元された金属のみ又は半導体のみが基板２に転写される。もっとも、還元炭素を当量より少なくすれば、還元されない酸化物が還元された金属又は半導体とともにアブレーション現象で対置された基板２に製膜される。その結果、基板２には、金属とこの金属の酸化物との混合層、又は半導体とこの半導体の酸化物との混合層が転写される。これにより、金属とこの金属の酸化物、又は半導体とこの半導体の酸化物という中間的な物性を有する半導体素子を得ることができる。
【０１０２】
（半導体素子の製造方法：その３）
「半導体素子の製造方法：その２」で説明した製造方法において、転写先基板を透明基板とすることもできる。この場合、層構造準備工程において転写先基板に透明基板を用い、層構造設置工程において、還元反応構造を挟んで層構造と転写先基板とを対面するように設置する。そして、金属・半導体領域形成工程において、透明基板を通して還元反応構造を熱源により選択的に加熱して、還元反応構造を酸化還元反応が起こる温度以上とすることで、炭素材料により金属酸化物材料又は半導体酸化物材料を対応する金属又は半導体へ還元すると同時に、熱源によるアブレーション現象を利用することで、還元反応によって生じた金属又は半導体を転写先基板上に転写することによって製造すればよい。
【０１０３】
図５は、本発明の半導体素子の製造方法のさらに他の一例を示す斜視図である。具体的には、上記した製造方法の一例を示す斜視図であり、同図は、前駆体となる金属酸化物材料又は半導体酸化物材料と、還元剤の炭素材料とを適当な基板２（第２の基板）上に製膜し、加熱還元と転写により透明基板５（第１の基板）に金属層又は半導体層４を形成するものである。以下、さらに詳しく説明する。
【０１０４】
矢印８の方向をみてわかるように、図５（Ｂ）と図４（Ｂ）とでは転写の方向が逆であるが、手順は互いに類似している。
【０１０５】
まず、還元反応構造１Ｃは、図５（Ａ）に示すように、炭素材料と金属酸化物材料又は半導体酸化物材料との混合物を含有する層が単層として形成される。この場合、上記混合物を含有する層の形成（製膜）方法は、上記説明した方法と同様のものを用いるのが好ましい。同様に、還元反応構造は、炭素材料を含有する層と、金属酸化物材料又は半導体酸化物材料を含有する層との積層としてもよい。すなわち、酸化物と炭素材料を別々に積層してもよい。
【０１０６】
層構造３０Ｃは、層構造準備工程において、基板２（第２の基板）上に還元反応構造１Ｃが製膜されることによって形成されている。そして、層構造設置工程においては、図５（Ａ）に示すように、層構造３０Ｃは、還元反応構造１Ｃを挟むようにして、透明基板５（第１の基板）と対置される。ここで、後述する金属・半導体領域形成工程での転写をより確実に行うために、層構造と透明基板（第１の基板）とを接して設けてもよい。また、透明基板５として、使用する熱源３たるレーザーに対して透明であるものが選ばれる等の事情については、「半導体素子の製造方法：その２」と同様とすればよい。
【０１０７】
金属・半導体領域形成工程では、上述のとおり、転写にレーザーアブレーションを利用する。透明基板５と通じて、還元反応構造１Ｃの表面（製膜面）にレーザーを照射し、レーザー加熱がもたらす高温が金属酸化物材料又は半導体酸化物材料の炭素還元を開始させる。そして、還元によって生じる単体金属又は単体半導体は、高温とアブレーション作用により、矢印８に示すように、透明基板５（第１の基板）に転写製膜され、金属層又は半導体層４が形成される。こうして、図５（Ｃ）に示すように、半導体素子４０Ｃが製造される。
【０１０８】
ここで、金属・半導体領域形成工程において、図５（Ｂ）に示すように、還元反応構造１Ｃにレーザーを照射しつつ、レーザーを２次元的に走査させるので、図５（Ｃ）に示すように、所望の場所に所望の形状、大きさ、厚さでパターニングされた金属層又は半導体層４を形成することができる。
【０１０９】
なお、還元反応構造１Ｃにおいて、金属酸化物材料又は半導体酸化物材料と、炭素材料との混合比を換えた場合の効果は、「（半導体素子の製造方法：その１）」、「（半導体素子の製造方法：その２）」で説明したとおりである。
【０１１０】
また、レーザー光をｘ軸方向とｙ軸方向からなる２次元平面内で走査させるだけでなく、ｚ軸方向も加えた３次元空間内で走査させれば、予め決められた場所に、予め決められた３次元的な形状で、配線、電極、チャネル、キャパシタ、抵抗体、磁性体、ＭＥＭＳ構造等を製造することができる。
【０１１１】
（半導体素子の製造方法：その４）
本発明の半導体素子の製造方法においては、層構造準備工程において、第１の基板上に金属酸化物材料又は半導体酸化物材料を含有する層を形成した第１の層構造と、第２の基板上に炭素材料を含有する層を形成した第２の層構造とを層構造として準備するとともに、第１の基板又は第２の基板を透明基板とし、層構造設置工程において、金属酸化物材料又は半導体酸化物材料を含有する層と、炭素材料を含有する層とが対面するように、第１の層構造及び第２の層構造を設置し、金属・半導体領域形成工程において、透明基板の側から熱源により選択的に加熱することにより還元を行い、金属領域又は半導体領域を形成することが好ましい。
【０１１２】
これは、「（半導体素子の製造方法：その２）」、「（半導体素子の製造方法：その３）」の変型として、金属酸化物材料又は半導体酸化物材料を含有する層と、還元剤の炭素材料を含有する層と、を第１と第２の基板に別々に形成するものである。
【０１１３】
より具体的には、第１の基板には、金属酸化物材料又は半導体酸化物材料を含有する層を製膜して第１の層構造を形成する。一方、第２の基板には、炭素材料を含有する層を製膜して第２の層構造を形成する。そして、第２の基板を透明基板とする。ここで、製膜方法については、上記説明した方法と同様に、コロイド溶液の塗布、スパッタ、蒸着を用いて行うことが好ましい。
【０１１４】
そして、層構造設置工程において、金属酸化物材料又は半導体酸化物材料を含有する層と、炭素材料を含有する層とが対面するように、第１の層構造及び第２の層構造を設置する。このことからわかるように、金属酸化物材料又は半導体酸化物材料を含有する層と、炭素材料を含有する層とが対面して設置されて、還元反応構造を形成する。そして、転写をより確実に行う観点から、対置させる場合には、金属酸化物材料又は半導体酸化物材料を含有する層と、炭素材料を含有する層とを接して設置してもよい。
【０１１５】
次いで、金属・半導体領域形成工程において、炭素材料を含有する層を、透明基板の側から熱源により選択的に加熱することによりアブレーション現象を利用し、炭素材料を金属酸化物材料又は半導体酸化物材料を含有する層に転写して還元を行い、金属領域又は半導体領域を形成する。
【０１１６】
また、上記においては、第２の基板を透明基板としているが、第１の基板を透明基板としてもよい。すなわち、透明基板上に酸化物材料又は半導体酸化物材料を含有する層を製膜して第１の層構造とし、適当な基板を第２の基板として、この第２の基板上に炭素材料を含有する層を形成して第２の層構造としてもよい。
【０１１７】
以下、本発明の半導体素子の製造方法について、具体的な金属酸化物材料及び炭素材料を用いて櫛形電極を有する半導体素子を製造する実施例を用いてより具体的に説明する。
【０１１８】
（実施例１）
本実施例では、酸化銅（ＩＩ）／ＣｕＯをナノダイヤモンドで還元することで、基板上に作製される還元銅からなる櫛型電極の製造方法を説明する。
【０１１９】
（１）層構造準備工程
まず、平均粒子径が２５ｎｍ程度のＣｕＯ超微粒子を適当な溶媒に分散し、ＣｕＯコロイド溶液を得る。また、平均粒子径が５ｎｍ程度のダイヤモンド微粒子（この場合、ナノダイヤモンド）を適当な溶媒に分散し、ナノダイヤモンドコロイド溶液も併せて用意する。両者とも、溶媒は、水、メタノール、エタノール、イソプロピルアルコール、Ｎ，Ｎ´−ジメチルホルムアミド、ジメチルスルホキシド等から選ばれる。
【０１２０】
なお、ＣｕＯ超微粒子やダイヤモンド微粒子の平均粒子径は上記に限らず、概ね１μｍ以下ならよく、製膜時の膜質の緻密性の観点からは、５〜１００ｎｍの範囲とすることが望ましい。分散には超音波振動を用い、必要ならば超微粒子の凝集体を解く界面活性剤を加え、できる限り均一分散する。分散液の濃度は任意であるが、分散から塗布までの保管時に再凝集を防ぐという観点から、１〜１０ｗｔ％（重量パーセント）の範囲とすることが望ましい。
【０１２１】
次いで、適当な基板に上記のＣｕＯコロイド溶液を塗布して乾燥させることにより、金属酸化物材料を含有する層を基板上に形成して、第１の層構造を得る。ここで、基板としてガラス基板を用いているが、その他、ガラス、プラスチック、半導体、金属、セラミック等、様々な材料からなる基板を選択することもできる。そして、別途用意した透明基板上にナノダイヤモンドコロイド溶液を塗布し乾燥させることにより、炭素材料を含有する層を透明基板上に形成して、第２の層構造を得る。透明基板として、本実施例ではカバーガラス（ガラス基板）を用いているが、プラスチック等の透明基板を用いてもよい。
【０１２２】
ここで、コロイド溶液の塗布の方法は特に制限されず、ディップコート法、スピンコート法、滴下法等、塗布膜の厚さ（膜厚）を均一に制御可能な方法であればどのような方法を用いてもよい。本実施例では、スピンコート法と滴下法の双方を採用したが、いずれも良好な製膜が可能であった。もっとも、スピンコート法は、製膜時に回転によりコロイド溶液の殆どが飛び散ってしまいコロイド溶液の無駄が多い。また、こうした飛び散りのために、製膜した酸化物膜、ナノダイヤモンド膜の重量をコロイド溶液の濃度と体積から定量することが難しい。このため、コロイド溶液の無駄が無く定量性のある滴下法を用いることが好ましい。
【０１２３】
塗布膜の厚さ（膜厚）は、コロイド溶液を構成する粒子径と同じ程度（本実施例ではＣｕＯ層は２５ｎｍ程度、ナノダイヤモンド層は５ｎｍ程度）〜１０μｍ以下の範囲とすることが好ましい。塗布膜の乾燥は、コロイド溶液の溶媒を蒸発させるだけなので空気乾燥でよいが、必要ならば１００℃程度で加熱乾燥してもよい。
【０１２４】
金属酸化物材料を含有する層と、炭素材料を含有する層とで還元反応構造が形成されるが、両層の厚さ又はそれぞれの材料の重量を、２ＣｕＯ＋Ｃ→２Ｃｕ＋ＣＯ２の酸化還元反応の当量になるように調整すると、炭素還元した時、基板上のＣｕＯ層を完全にＣｕ層に変換できる。本実施例では、金属酸化物材料を含有する層たるＣｕＯ層の厚さは２μｍ、炭素材料を含有する層たるナノダイヤモンド層の厚さは２００ｎｍである。
【０１２５】
（２）層構造設置工程
以上のようにして準備した、基板上にＣｕＯ層が形成された第１の層構造と、透明基板たるカバーガラス上にナノダイヤモンド層が形成された第２の層構造とを、ＣｕＯ層とナノダイヤモンド層とが対面するように重ねて設置（接するように設置）して、還元反応構造を形成し、これを次の工程の試料とした。
【０１２６】
（３）金属・半導体領域形成工程
金属・半導体領域形成工程では、上記のように設置した第１の層構造と、第２の層構造とを炭素還元温度まで加熱する。本実施例ではレーザー加熱を用いた。
【０１２７】
図６は、実施例に用いた熱源としてのレーザー装置の模式的な斜視図である。同図に示すように、使用したレーザー９は、半導体レーザー励起Ｎｄ：ＹＡＧパルスレーザー（波長は１０６４ｎｍ、繰り返しは１〜２００ｋＨｚ）である。レーザー９より出射されたレーザー光は一旦、ビームエクスパンダー１０により拡大され、反射鏡１１で方向変換した後、レンズ１２により試料台１５上の試料１４に集光され、局所的な加熱に使われる。
【０１２８】
本実施例のレーザー装置は走査機能を有し、試料台１５を１〜２×１０６μｍ／ｓの速度で、ｘ軸方向を示す矢印１６、ｙ軸方向を示す矢印１７、ｚ軸方向を示す矢印１８の３軸方向にステッピングモーターで駆動できるようになっている。レーザー９の内部に設置された半導体レーザーの駆動電流、試料台１５の走査速度（１〜２×１０５μｍ／ｓ）の両者により、試料１４に照射されるレーザーパワーを調整することが可能であり、試料１４上のレーザースポットのパワー密度は１０−２〜１０６Ｗ／ｃｍ２となる。これにより、レーザースポットの温度は３００〜４０００Ｋ程度になるが、この温度範囲とすれば、本実施例で用いるＣｕＯのみならず表−１に示される酸化物をすべて炭素還元できる。
【０１２９】
図７は、銅の酸化銅（ＣｕＯ）への酸化反応のエリンガム図である。同図からわかるように、計算上は任意の温度でＣｕＯは炭素により還元できることになるが、本実施例ではレーザー加熱による１０００Ｋの温度でＣｕＯ炭素還元した。一般に、空気中の酸素による再酸化や窒素による窒化を防ぐという観点から、不活性雰囲気中でレーザー加熱による炭素還元を行うのが望ましい。しかし、本実施例のＣｕＯの場合は大気圧下の空気中でもレーザー加熱で炭素還元が可能であった。
【０１３０】
図８は、実施例１で得られた半導体素子の櫛形電極構造像である。図８（Ａ），（Ｂ）は、上記製造工程を経て実際に構造形成された櫛型電極構造像を示す。これらは、ＣｕＯ層を形成したガラス基板（第１の層構造）と、ナノダイヤモンド層が形成されたカバーガラス（第２の層構造）とを塗布面を向かい合わせて重ね合わせた後、レーザーを走査することで８×８ｍｍの領域に描画したものである。
【０１３１】
より具体的には、図８（Ａ）は、ＣｕＯ層が形成されたガラス基板（第１の層構造）に描画された櫛型電極構造像である。一方、図８（Ｂ）は、ナノダイヤモンド層が形成されたカバーガラス（第２の層構造）上に描画された櫛型電極構造像である。図８（Ａ），（Ｂ）から、ガラス基板上に塗布されたＣｕＯ層とカバーガラス上に塗布されたナノダイヤモンド層がレーザー照射によるアブレーション作用で均一に混合されると同時に１０００Ｋまで加熱されることで、ＣｕＯがナノダイヤモンド（炭素）により銅単体へと還元されていることがわかる。そして、その還元銅の一部がガラス基板上へ、また別の一部がカバーガラス上に堆積して図に示すような櫛型電極構造を形成している。この場合、第１の層構造も、第２の層構造も、還元銅の櫛型電極構造が形成されるので、いずれも半導体素子として機能することになる。
【０１３２】
図８（Ｃ）は、ＣｕＯ層が形成されたガラス基板（第１の層構造）上に、図８（Ａ），（Ｂ）の場合よりも、小さな領域に描画された電極構造（半導体素子）の観察像（光学顕微鏡像）である。様々な幅と長さを有するチャネル領域を挟んだ、一辺が１００μｍの正方形の電極パッド対からなる一連の電極構造である。それぞれ、レーザーで走査したＣｕＯ表層が銅単体へと炭素還元されている。最小の線幅は２０μｍであるが、２μｍ幅で描画も可能であることが確かめられている。これらの結果から、本発明の半導体素子の製造方法の有効性が実証されることがわかる。
【０１３３】
（実施例２）
図９は、実施例１の方法で製造された還元銅膜のシート抵抗（Ω／ｓｑ．）と膜厚（ｎｍ）の関係を示すグラフである。同図において、実線は、本発明の半導体素子の製造方法で得られた還元銅のシート抵抗の実験値、点線は、参考のためのバルク銅の文献値を示す。厚さ（膜厚）が約２００ｎｍ以下の場合、本発明の半導体素子の製造方法で製造される還元銅のシート抵抗はバルク銅のそれより大きくなるが、膜厚が約２００ｎｍ以上の場合、バルク銅とほぼ同じシート抵抗になる。
【０１３４】
図９より、本発明の半導体素子の製造方法で得られる還元銅膜は、膜厚が２００ｎｍ以下の場合には、膜中に間隙のあるパーコレーション伝導膜であり、膜厚が２００ｎｍ以上の場合には、緻密なバルク膜となることを意味していると考えられる。以上の結果からわかる重要な点は、本発明の半導体素子の製造方法を用いれば、２０ｎｍから２μｍに渡る幅広い膜厚の還元銅膜を作製できることである。なお、他の金属・半導体の場合でも同様の効果が得られる。
【０１３５】
（実施例３）
本実施例では、酸化銅（Ｉ）／Ｃｕ２Ｏを炭素還元することで、基板上に作製される還元銅からなる櫛型電極の製造方法を説明する。製造の手順は、金属酸化物材料を含有する層と、炭素材料を含有する層とを積層とした還元反応構造を用いたこと以外は、実施例１と同様とした。
【０１３６】
すなわち、実施例１との相違点は、層構造準備工程において、熱源たるレーザー光を照射する前の試料（層構造）を以下のようにして準備したことである。まず、適当な基板上に、金属酸化物材料を含有する層としてのＣｕ２Ｏ層を形成し、次いで、このＣｕ２Ｏ層の上に、炭素材料を含有する層としてのナノダイヤモンド層を積層した。そして、この試料を層構造設置工程において半導体素子の製造装置に設置した。
【０１３７】
図１０は、銅のＣｕ２Ｏへの酸化反応のエリンガム図と、実施例３で得られた櫛型電極構造像である。具体的には、図１０（Ａ）は、銅のＣｕ２Ｏへの酸化反応のエリンガム図である。図１０（Ａ）を参照すると、計算上は任意の温度でＣｕ２Ｏは炭素により還元できることになるが、本実施例では局所的なレーザー加熱による１０００Ｋの温度を用いた。
【０１３８】
図１０（Ｂ）は、ナノダイヤモンド層／Ｃｕ２Ｏ層の積層基板上に、レーザーを走査することで８×８ｍｍの領域に描画された櫛型電極構造（半導体素子）の像である。基板上に積層されたＣｕ２Ｏ層とナノダイヤモンド層がレーザー照射によるアブレーション作用で均一に混合されると同時に１０００Ｋまで加熱されることで、Ｃｕ２Ｏがナノダイヤモンド（炭素）により銅単体へと還元される。更に、急冷されることで、還元銅から成る櫛型電極構造が形成される。同図の結果から、本発明の半導体素子の製造方法の有効性が実証される。
【０１３９】
（実施例４）
本実施例では、酸化鉄（ＩＩ，ＩＩＩ）／Ｆｅ３Ｏ４を炭素還元することで、基板上に作製される還元鉄からなる櫛型電極の製造方法を説明する。製造の手順は、金属酸化物材料を含有する層と、炭素材料を含有する層とを積層とした還元反応構造を用いたことと、レーザー加熱による温度を変更したこと以外は、実施例１と同様とした。
【０１４０】
すなわち、実施例１との相違点は、層構造準備工程において、熱源たるレーザー光を照射する前の試料（層構造）を以下のようにして準備したことである。まず、適当な基板上に、金属酸化物材料を含有する層としてのＦｅ３Ｏ４層を形成し、次いで、このＦｅ３Ｏ４層の上に、炭素材料を含有する層としてのナノダイヤモンド層を積層した。そして、この試料を層構造設置工程において半導体素子の製造装置に設置した。
【０１４１】
図１１は、鉄の酸化反応のエリンガム図と、実施例４で得られた櫛型電極構造像である。具体的には、図１１（Ａ）は鉄の酸化反応のエリンガム図である。図１１（Ａ）、又は前記の表−１を参照すると、１００７ＫでＦｅ３Ｏ４は炭素により還元できることがわかる。以上を参考にして、本実施例では局所的なレーザー加熱による１２５０Ｋの温度を用いた。
【０１４２】
図１１（Ｂ）は、ナノダイヤモンド／Ｆｅ３Ｏ４積層基板上に、レーザーを走査することで８×８ｍｍの領域に描画された櫛型電極構造（半導体素子）の像である。基板上に積層されたＦｅ３Ｏ４層とナノダイヤモンド層がレーザー照射によるアブレーション作用で均一に混合されると同時に１２５０Ｋまで加熱されることで、Ｆｅ３Ｏ４がナノダイヤモンド（炭素）により鉄単体へと還元される。更に、急冷されることで、還元鉄から成る櫛型電極構造が形成される。同図の結果から、本発明の半導体素子の製造方法の有効性が実証される。
【０１４３】
（実施例５）
本実施例では、酸化ニッケル（ＩＩ）／ＮｉＯを炭素還元することで、基板上に作製される還元ニッケルからなる櫛型電極の製造方法を説明する。製造の手順は、金属酸化物材料を含有する層と、炭素材料を含有する層とを積層とした還元反応構造を用いたこと以外は、実施例１と同様とした。
【０１４４】
すなわち、実施例１との相違点は、層構造準備工程において、熱源たるレーザー光を照射する前の試料（層構造）を以下のようにして準備したことである。まず、適当な基板上に、金属酸化物材料を含有する層としてのＮｉＯ層を形成し、次いで、このＮｉＯ層の上に、炭素材料を含有する層としてのナノダイヤモンド層を積層した。そして、この試料を層構造設置工程において半導体素子の製造装置に設置した。
【０１４５】
図１２は、ニッケルの酸化反応のエリンガム図と、実施例５で得られた櫛型電極構造像である。具体的には、図１２（Ａ）はニッケルの酸化反応のエリンガム図である。図１２（Ａ）、又は前記の表−１を参照すると、４８０ＫでＮｉＯは炭素により還元できることがわかる。以上を参考にして、本実施例では局所的なレーザー加熱による１０００Ｋの温度を用いた。
【０１４６】
図１２（Ｂ）は、ナノダイヤモンド／ＮｉＯ積層基板上に、レーザーを走査することで８×８ｍｍの領域に描画された櫛型電極構造（半導体素子）の像である。基板上に積層されたＮｉＯ層とナノダイヤモンド層がレーザー照射によるアブレーション作用で均一に混合されると同時に１０００Ｋまで加熱されることで、ＮｉＯがナノダイヤモンド（炭素）によりニッケル単体へと還元される。更に、急冷されることで、還元ニッケルから成る櫛型電極構造が形成される。同図の結果から、本発明の半導体素子の製造方法の有効性が実証される。
【０１４７】
（実施例６）
本実施例では、酸化亜鉛（ＩＩ）／ＺｎＯを炭素還元することで、基板上に作製される還元亜鉛からなる櫛型電極の製造方法を説明する。製造の手順は、金属酸化物材料を含有する層と、炭素材料を含有する層とを積層とした還元反応構造を用いたことと、レーザー加熱による温度を変更したこと以外は、実施例１と同様とした。
【０１４８】
すなわち、実施例１との相違点は、層構造準備工程において、熱源たるレーザー光を照射する前の試料（層構造）を以下のようにして準備したことである。まず、適当な基板上に、金属酸化物材料を含有する層としてのＺｎＯ層を形成し、次いで、このＺｎＯ層の上に、炭素材料を含有する層としてのナノダイヤモンド層を積層した。そして、還元亜鉛の蒸発を防ぐためにガラス基板をナノダイヤモンド層上に重ねた。こうして得た試料を層構造設置工程において半導体素子の製造装置に設置した。
【０１４９】
図１３は、亜鉛の酸化反応のエリンガム図と、実施例６で得られた櫛型電極構造像である。具体的には、図１３（Ａ）は亜鉛の酸化反応のエリンガム図である。図１３（Ａ）、又は前記の表−１を参照すると、１２４５ＫでＺｎＯは炭素により還元できることがわかる。以上を参考にして、本実施例では局所的なレーザー加熱による１５００Ｋの温度を用いた。
【０１５０】
図１３（Ｂ）は、ナノダイヤモンド／ＺｎＯ積層基板上に、レーザーを走査することで８×８ｍｍの領域に描画された櫛型電極構造（半導体素子）の像である。基板上に積層されたＺｎＯ層とナノダイヤモンド層がレーザー照射によるアブレーション作用で均一に混合されると同時に１５００Ｋまで加熱されることで、ＺｎＯがナノダイヤモンド（炭素）により亜鉛単体へと還元され、更に、急冷されることで、還元亜鉛から成る櫛型電極構造が形成される。同図の結果から、本発明の半導体素子の製造方法の有効性が実証される。
【０１５１】
（実施例７）
本実施例では、酸化モリブデン（ＩＶ）／ＭｏＯ２を炭素還元することで、基板上に作製される還元モリブデンからなる櫛型電極の製造方法を説明する。製造の手順は、金属酸化物材料を含有する層と、炭素材料を含有する層とを積層とした還元反応構造を用いたことと、レーザー加熱による温度を変更したこと以外は、実施例１と同様とした。
【０１５２】
すなわち、実施例１との相違点は、層構造準備工程において、熱源たるレーザー光を照射する前の試料（層構造）を以下のようにして準備したことである。まず、適当な基板上に、金属酸化物材料を含有する層としてのＭｏＯ２層を形成し、次いで、このＭｏＯ２層の上に、炭素材料を含有する層としてのナノダイヤモンド層を積層した。そして、この試料を層構造設置工程において半導体素子の製造装置に設置した。
【０１５３】
図１４は、モリブデンの酸化反応のエリンガム図と、実施例７で得られた櫛型電極構造像である。具体的には、図１４（Ａ）はモリブデンの酸化反応のエリンガム図である。図１４（Ａ）、又は前記の表−１を参照すると、１０２７ＫでＭｏＯ２は炭素により還元できることがわかる。以上を参考にして、本実施例では局所的なレーザー加熱による１２５０Ｋの温度を用いた。
【０１５４】
図１４（Ｂ）は、ナノダイヤモンド／ＭｏＯ２積層基板上に、レーザーを走査することで８×８ｍｍの領域に描画された櫛型電極構造（半導体素子）の像である。基板上に積層されたＭｏＯ２層とナノダイヤモンド層がレーザー照射によるアブレーション作用で均一に混合されると同時に１２５０Ｋまで加熱されることで、ＭｏＯ２がナノダイヤモンド（炭素）によりモリブデン単体へと還元される。更に、急冷されることで、還元モリブデンから成る櫛型電極構造が形成される。同図の結果から、本発明の半導体素子の製造方法の有効性が実証される。
【０１５５】
（実施例８）
本実施例では、酸化銀（Ｉ）／Ａｇ２Ｏを炭素還元することで、基板上に作製される還元銀からなる櫛型電極の製造方法を説明する。製造の手順は、金属酸化物材料を含有する層と、炭素材料を含有する層とを積層とした還元反応構造を用いたこと以外は、実施例１と同様とした。
【０１５６】
すなわち、実施例１との相違点は、層構造準備工程において、熱源たるレーザー光を照射する前の試料（層構造）を以下のようにして準備したことである。まず、適当な基板上に、金属酸化物材料を含有する層としてのＡｇ２Ｏ層を形成し、次いで、このＡｇ２Ｏ層の上に、炭素材料を含有する層としてのナノダイヤモンド層を積層した。そして、この試料を層構造設置工程において半導体素子の製造装置に設置した。
【０１５７】
図１５は、銀の酸化反応のエリンガム図と、実施例８で得られた櫛型電極構造像である。具体的には、図１５（Ａ）は銀の酸化反応のエリンガム図である。図１５（Ａ）を参照すると、計算上は任意の温度でＡｇ２Ｏは炭素により還元できることになるが、本実施例では局所的なレーザー加熱による１０００Ｋの温度を用いた。
【０１５８】
図１５（Ｂ）は、ナノダイヤモンド／Ａｇ２Ｏ積層基板上に、レーザーを走査することで８×８ｍｍの領域に描画された櫛型電極構造（半導体素子）の像である。基板上に積層されたＡｇ２Ｏ層とナノダイヤモンド層がレーザー照射によるアブレーション作用で均一に混合されると同時に１０００Ｋまで加熱されることで、Ａｇ２Ｏがナノダイヤモンド（炭素）により銀単体へと還元される。更に、急冷されることで、還元銀から成る櫛型電極構造が形成される。同図の結果から、本発明の半導体素子の製造方法の有効性が実証される。
【０１５９】
（実施例９）
本実施例では、酸化インジウム（ＩＩＩ）／Ｉｎ２Ｏ３を炭素還元することで、基板上に作製される還元インジウムからなる櫛型電極の製造方法を説明する。製造の手順は、金属酸化物材料を含有する層と、炭素材料を含有する層とを積層とした還元反応構造を用いたことと、レーザー加熱による温度を変更したこと以外は、実施例１と同様とした。
【０１６０】
すなわち、実施例１との相違点は、層構造準備工程において、熱源たるレーザー光を照射する前の試料（層構造）を以下のようにして準備したことである。まず、適当な基板上に、金属酸化物材料を含有する層としてのＩｎ２Ｏ３層を形成し、次いで、このＩｎ２Ｏ３層の上に、炭素材料を含有する層としてのナノダイヤモンド層を積層した。そして、この試料を層構造設置工程において半導体素子の製造装置に設置した。
【０１６１】
図１６は、インジウムの酸化反応のエリンガム図と、実施例９で得られた櫛型電極構造像である。具体的には、図１６（Ａ）はインジウムの酸化反応のエリンガム図である。図１６（Ａ）、又は前記の表−１を参照すると、１０１１ＫでＩｎ２Ｏ３は炭素により還元できることがわかる。以上を参考にして、本実施例では局所的なレーザー加熱による１２５０Ｋの温度を用いた。
【０１６２】
図１６（Ｂ）は、ナノダイヤモンド／Ｉｎ２Ｏ３積層基板上に、レーザーを走査することで８×８ｍｍの領域に描画された櫛型電極構造（半導体素子）の像である。基板上に積層されたＩｎ２Ｏ３層とナノダイヤモンド層がレーザー照射によるアブレーション作用で均一に混合されると同時に１２５０Ｋまで加熱されることで、Ｉｎ２Ｏ３がナノダイヤモンド（炭素）によりインジウム単体へと還元される。更に、急冷されることで、還元インジウムから成る櫛型電極構造が形成される。同図の結果から、本発明の半導体素子の製造方法の有効性が実証される。
【０１６３】
（実施例１０）
本実施例では、酸化錫（ＩＩＩ）／ＳｎＯ２を炭素還元することで、基板上に作製される還元錫からなる櫛型電極の製造方法を説明する。製造の手順は、金属酸化物材料を含有する層と、炭素材料を含有する層とを積層とした還元反応構造を用いたことと、レーザー加熱による温度を変更したこと以外は、実施例１と同様とした。
【０１６４】
すなわち、実施例１との相違点は、層構造準備工程において、熱源たるレーザー光を照射する前の試料（層構造）を以下のようにして準備したことである。まず、適当な基板上に、金属酸化物材料を含有する層としてのＳｎＯ２層を形成し、次いで、このＳｎＯ２層の上に、炭素材料を含有する層としてのナノダイヤモンド層を積層した。そして、この試料を層構造設置工程において半導体素子の製造装置に設置した。
【０１６５】
図１７は、錫の酸化反応のエリンガム図と、実施例１０で得られた櫛型電極構造像である。具体的には、図１７（Ａ）はインジウムの酸化反応のエリンガム図である。図１７（Ａ）、又は前記の表−１を参照すると、９０１ＫでＳｎＯ２は炭素により還元できることがわかる。以上を参考にして、本実施例では局所的なレーザー加熱による１２５０Ｋの温度を用いた。
【０１６６】
図１７（Ｂ）は、ナノダイヤモンド／ＳｎＯ２積層基板上に、レーザーを走査することで８×８ｍｍの領域に描画された櫛型電極構造（半導体素子）の像である。基板上に積層されたＳｎＯ２層とナノダイヤモンド層がレーザー照射によるアブレーション作用で均一に混合されると同時に１２５０Ｋまで加熱されることで、ＳｎＯ２がナノダイヤモンド（炭素）により錫単体へと還元される。更に、急冷されることで、還元錫から成る櫛型電極構造が形成される。同図の結果から、本発明の半導体素子の製造方法の有効性が実証される。
【産業上の利用可能性】
【０１６７】
本発明の半導体素子の製造方法で得られる半導体素子は、例えば、軽量、フレキシブル、低コストが特徴である電子機器に利用することができる。
【０１６８】
より具体的には、本発明の半導体素子の製造方法は、金属元素や半導体元素の酸化物を局所的な高温により、炭素を用いて還元することで、所望の膜厚、大きさ、形状で形成可能な金属や半導体からなる構造とすることができる。その結果、例えば、配線、電極、半導体チャネル、インダクタ、キャパシタ、抵抗体、磁性体、ＭＥＭＳ（マイクロ・エレクトロ・メカニカル・システム）構造等を有する半導体素子を製造することができる。
【符号の説明】
【０１６９】
１  還元反応構造
２  基板
３  熱源（レーザー光）
４  金属層又は半導体層
５  透明基板
８  矢印
９  レーザー
１０  ビームエクスパンダー
１１  反射鏡
１２  レンズ
１４  試料
１５  試料台
１６  ｘ軸方向を示す矢印
１７  ｙ軸方向を示す矢印
１８  ｚ軸方向を示す矢印
３０  層構造
４０  半導体素子
【図１】
2010287810.tif 000008
【図２】
2010287810.tif 000009
【図３】
2010287810.tif 000010
【図４】
2010287810.tif 000011
【図５】
2010287810.tif 000012
【図６】
2010287810.tif 000013
【図７】
2010287810.tif 000014
【図８】
2010287810.tif 000015
【図９】
2010287810.tif 000016
【図１０】
2010287810.tif 000017
【図１１】
2010287810.tif 000018
【図１２】
2010287810.tif 000019
【図１３】
2010287810.tif 000020
【図１４】
2010287810.tif 000021
【図１５】
2010287810.tif 000022
【図１６】
2010287810.tif 000023
【図１７】
2010287810.tif 000024